【手続補正書】
【提出日】平成16年9月15日(2004.9.15)
【手続補正１】
【補正対象書類名】特許請求の範囲
【補正対象項目名】全文
【補正方法】変更
【補正の内容】
【特許請求の範囲】
【請求項１】
多層材料から作製される基部および側壁を含む調理容器であって、前記多層材料が、容器の外側から容器の内側へ連続的に：
厚さｅＥを有し、３０℃と３５０℃との間のキュリー温度および６．５・１０−６  Ｋ−１以上の熱膨張係数を有する強磁性合金層からなり、その化学組成は、
【化１】
2005510274.tif 000001
の重量パーセントで、Ｍｏ、Ｖ、Ｃｏ、Ｃｕ、Ｓｉ、Ｗ、Ｎｂ、およびＡｌから選択される、場合によっては１種または複数の元素を含み、これら元素の総含有量が１０％以下であり、残りは、鉄と溶錬から生じる不純物であり、該化学組成が、さらに以下の関係：
【化２】
2005510274.tif 000002
を満たし、強磁性合金の前記層が、オーステナイトステンレス鋼の２層間に場合によっては挿入されている外側部分、
アルミニウム、アルミニウム合金および銅から選択される少なくとも１つの層を含む厚さｅＣのコアを含み、
場合によっては、６．５・１０−６  Ｋ−１以上の熱膨張係数を有し、非固着性または耐食性コーティングで被覆されていてもよい内側部分、
を含む調理容器。
【請求項２】
前記多層材料が、内側部分を含まず、またｅＣ／ｅＥ＝６であることを特徴とする請求項１に記載の調理容器。
【請求項３】
前記多層材料は、熱膨張係数が９・１０−６  Ｋ−１と１４・１０−６  Ｋ−１との間にあり、場合によってはオーステナイトステンレス鋼の２層間に挿入されているフェライトステンレス鋼の層からなる内側部分を含むことを特徴とする請求項１に記載の調理容器。
【請求項４】
前記内側部分が、場合によってはオーステナイトステンレス鋼の２層間に挿入されているフェライトステンレス鋼の層からなり、前記フェライトステンレス鋼の化学組成が、
【化３】
2005510274.tif 000003
の重量パーセントで、残りは、鉄と溶錬から生じる不純物であることを特徴とする請求項３に記載の調理容器。
【請求項５】
前記多層材料が、３０℃と３５０℃との間のキュリー温度を有し、場合によってはオーステナイトステンレス鋼の２層間に挿入されている、強磁性合金層からなる内側部分を含むことを特徴とする請求項１に記載の調理容器。
【請求項６】
前記内側部分が、場合によってはオーステナイトステンレス鋼の２層間に挿入されている強磁性合金層からなり、前記強磁性合金の化学組成が、
【化４】
2005510274.tif 000004
の重量パーセントで、Ｍｏ、Ｖ、Ｃｏ、Ｃｕ、Ｓｉ、Ｗ、Ｎｂ、およびＡｌから選択される１種または複数の元素を場合によっては含み、これら元素の含有総量が１０％以下であり、溶錬の結果、鉄と不純物の均衡が存在し、該化学組成が、さらに以下の関係：
【化５】
2005510274.tif 000005
を満たすことを含むことを特徴とする請求項５に記載の調理容器。
【請求項７】
前記外側部分が、４７％から５５％のニッケル、７％から１３％のクロム、０％から８％のコバルトおよび／または銅を含有し、２２０℃と２９０℃との間のキュリー温度である強磁性合金層からなり、また、調理容器が、１６％から２１％のクロムおよび０．４％から０．６％のチタンを含有するフェライトステンレス鋼合金、または１６％から２１％のクロム、０．６％から１．５％のモリブデンおよび０．３％から０．７％のニオブを含有するフェライトステンレス鋼合金からなる内側部分を含み、前記内側部分が外側部分の強磁性合金のキュリー温度を超えるキュリー温度および１０・１０−６  Ｋ−１と１４・１０−６  Ｋ−１との間の熱膨張係数を有し、前記コアがアルミニウム、アルミニウム合金および銅のうちから選択される少なくとも１つの層を含むことを特徴とする、米、魚または肉などの食品を調理またはフライにすることを意図した請求項３または４のいずれか一項に記載の調理容器。
【請求項８】
前記外側部分が、４４％から４７％のニッケル、１２％から１５％のクロムを含有し、キュリー温度が１１０℃と１６０℃との間である強磁性合金層からなり、また、調理容器が１９％から２１％のクロムおよび０．４％から０．６％のチタンを含有するフェライトステンレス鋼合金からなり、前記外側部分の強磁性合金のキュリー温度を超えるキュリー温度の内側部分を含み、前記コアがアルミニウム、アルミニウム合金および銅のうちから選択される少なくとも１つの層を含むことを特徴とする、野菜または果物などの食品の調理を意図した請求項３または４のいずれか一項に記載の調理容器。
【請求項９】
前記外側部分が、４７．５％から６０％のニッケル、９％から１５％のクロムおよび０％から８％のコバルトおよび／または銅を含有する強磁性合金層からなり、そのキュリー温度が１００℃と２６０℃との間であり、およびその厚さｅＥが０．１５ｍｍと１．５ｍｍとの間であり、また、調理容器がアルミニウム、アルミニウム合金および銅のうちから選択される少なくとも１つの層を含むコアを含み、そのコアの厚さが１ｍｍと９ｍｍとの間の厚さであることを特徴とする、魚または肉などの食品の調理または保温することを意図した請求項２に記載の調理容器。
【請求項１０】
前記容器の側壁が、前記容器の基部と同じ多層材料から作製されていることを特徴とする請求項１から９のいずれか一項に記載の容器。
【請求項１１】
３０℃と３５０℃との間のキュリー温度および６．５・１０−６  Ｋ−１以上の熱膨張係数を有する強磁性合金層からなり、その化学組成が、
【化６】
2005510274.tif 000006
の重量パーセントで、Ｍｏ、Ｖ、Ｃｏ、Ｃｕ、Ｓｉ、Ｗ、Ｎｂ、およびＡｌから選択される、１種または複数の元素を場合によっては含み、これら元素の総含有量が１０％以下であり、残りは、鉄と溶錬から生じる不純物であり、化学組成が、さらに以下の関係：
【化７】
2005510274.tif 000007
を満たし、オーステナイトステンレス鋼の２層間に場合によっては挿入されている第１の外層と、
アルミニウム、アルミニウム合金および銅のうちから選択される少なくとも１つの層を含むコアを含み、
場合によっては、６．５・１０−６  Ｋ−１以上の熱膨張係数を有し、非固着性または耐食性コーティングで被覆されていてもよい、第１の外層と反対面上の第２の外層
を含む多層材料から作製される物品。
【請求項１２】
前記第２の外層が、熱膨張係数が１４・１０−６  Ｋ−１未満であり、オーステナイトステンレス鋼の２層間に場合によっては挿入されている、フェライトステンレス鋼の層からなることを特徴とする請求項１１に記載の物品。
【請求項１３】
前記第２の外層が、オーステナイトステンレス鋼の２層間に場合によっては挿入されているフェライトステンレス鋼の層からなり、前記フェライトステンレス鋼の化学組成が、
【化８】
2005510274.tif 000008
の重量パーセントで、残りは、鉄と溶錬から生じる不純物であることを特徴とする請求項１２に記載の物品。
【請求項１４】
３０℃と３５０℃との間のキュリー温度を有し、オーステナイトステンレス鋼の２層間に場合によっては挿入されている、強磁性合金層からなる第２の外層を含むことを特徴とする請求項１１に記載の物品。
【請求項１５】
前記第２の外層が、オーステナイトステンレス鋼の２層間に場合によっては挿入されている強磁性合金層からなり、また、前記合金の化学組成が、
【化９】
2005510274.tif 000009
の重量パーセントで、Ｍｏ、Ｖ、Ｃｏ、Ｃｕ、Ｓｉ、Ｗ、ＮｂおよびＡｌから選択される、１種または複数の元素を場合によっては含み、これら元素の総含有量が１０％以下であり、残りは、鉄と溶錬から生じる不純物であり、化学組成が、さらに以下の関係：
【化１０】
2005510274.tif 000010
を満たすことを特徴とする請求項１４に記載の物品。